(57)【要約】【課題】薄肉芯金の高剛性が確保できると共に立ち上り時間が大幅に短くなり、しかも、薄肉芯金の内周面に形成した黒色被膜にクラック及び剥れのない熱吸収性の良好な定着ローラ低コストで提供する。【解決手段】中空円筒状の薄肉芯金３を有する定着ローラにおいて、該中空円筒状の薄肉芯金３が、その両端部に、絞り加工によって形成されたジャーナル２、２を有すると共に、その外周面に、スピニングローラの押し当てによって軸方向に形成された補強リブ４を有し、しかも、該中空円筒状の薄肉芯金３の内周面に、ポリアミドイミド及び／又はポリイミド、ポリフェニレンサルファイド、並びに、カーボンを含有する水性塗料で形成された黒色被膜６を有するものとする。【選択図】図１
2007025265.tif 000002
【特許請求の範囲】
【請求項１】
中空円筒状の薄肉芯金を有する定着ローラにおいて、中空円筒状の薄肉芯金が、その両端部に、絞り加工によって形成されたジャーナルを有すると共に、その外周面に、スピニングローラの押し当てによって軸方向に形成された補強リブを有し、しかも、該中空円筒状の薄肉芯金の内周面に、ポリアミドイミド及び／又はポリイミド、ポリフェニレンサルファイド、並びに、カーボンを含有する水性塗料で形成された黒色被膜を有することを特徴とする定着ローラ。
【請求項２】
中空円筒状の薄肉芯金を有する定着ローラにおいて、該中空円筒状の薄肉芯金が、その外周面に、スピニングローラの押し当てによって軸方向に形成された補強リブを有すると共に、その内周面に、ポリアミドイミド及び／又はポリイミド、ポリフェニレンサルファイド、並びに、カーボンを含有する水性塗料で形成された黒色被膜を有することを特徴とする定着ローラ。
【請求項３】
中空円筒状の薄肉芯金を有する定着ローラにおいて、該中空円筒状の薄肉芯金が、その両端部に、絞り加工によって形成されたジャーナルを有すると共に、その内周面に、ポリアミドイミド及び／又はポリイミド、ポリフェニレンサルファイド、並びに、カーボンを含有する水性塗料で形成された黒色被膜を有することを特徴とする定着ローラ。
【請求項４】
前記中空円筒状の薄肉芯金が、その軸方向中央部分に、その端部分の補強リブよりも配設密度を高くした補強リブを有していることを特徴とする請求項１又は２に記載の定着ローラ。
【請求項５】
前記水性塗料におけるポリアミドイミド及び／又はポリイミドの含有量が、３０〜５０重量％であり、ポリフェニレンサルファイドの含有量が、５〜２０重量％であり、そして、カーボンの含有量が、５〜４０重量％であることを特徴とする請求項１〜４のいずれか１項に記載の定着ローラ。
【請求項６】
前記水性塗料が、ウィスカーを含有することを特徴とする請求項１〜５のいずれか１項に記載の定着ローラ。
【請求項７】
前記水性塗料におけるウィスカーの含有量が、２５〜６０重量％であることを特徴とする請求項６に記載の定着ローラ。
【請求項８】
前記薄肉芯金が、その外周表面にフッ素樹脂被膜を有することを特徴とする請求項１〜７のいずれか１項に記載の定着ローラ。
【請求項９】
（イ）ポリアミドイミド及び／又はポリイミド、ポリフェニレンサルファイド、並びに、カーボンからなる水性塗料をノズルを用いて中空円筒状の素管内周面に塗布して黒色被膜を形成する工程、
（ロ）前記中空円筒状の素管の両端部にスピニングローラを押し当てて絞り加工を施すことによりジャーナルを形成する工程、
（ハ）前記中空円筒状の素管外周面に、スピニングローラを押し当てて円周上の溝を軸方向に形成すると同時に、素管内周面に補強リブを軸方向に形成する工程、及び、
（ニ）前記（ハ）工程で素管外周面に形成された円周上の溝を切削用バイトを用いて切削して該素管外周面を平坦に仕上げることにより薄肉芯金を形成する工程、
を順次有することを特徴とする定着ローラの製造方法。
【請求項１０】
前記（ニ）工程の次に、
（ホ）前記平坦に仕上げられた薄肉芯金の外周面にフッ素樹脂を塗布してフッ素樹脂被膜を形成する工程、
を有することを特徴とする請求項９に記載の定着ローラの製造方法。
【請求項１１】
前記水性塗料が、ウィスカーを含有していることを特徴とする請求項９又は１０に記載の定着ローラの製造方法。
【請求項１２】
定着ローラ、及び、該定着ローラに当接するように設けられた加圧ローラを少なくとも有する定着装置において、請求項１〜８のいずれか１項に記載の定着ローラを有することを特徴とする定着装置。
【請求項１３】
請求項１２に記載の画像形成装置を有することを特徴とする画像形成装置。
【発明の詳細な説明】
【技術分野】
【０００１】
本発明は、電子写真複写機、レーザプリンタ、ファクシミリ等の電子写真方式により転写紙に転写されたトナー画像を熱定着する定着ローラ及びその製造方法、並びに、定着装置及びそれを有する画像形成装置に関する。
【背景技術】
【０００２】
電子写真複写機、レーザプリンタ、ファクシミリ等の画像形成装置を用いて印刷又は複写をする場合には、その最終段階において、転写材（記録紙）上の可視像（トナー像）を加熱して溶融させることにより記録紙上に定着させている。例えば、電子写真複写機では、像担持体上に像露光を行って静電潜像を形成する工程、像担持体上の静電潜像にトナーを付着させて可視像とする工程、像担持体上のトナー像を記録紙上に転写して像担持体から記録紙を分離する工程、及び、記録紙上に転写された未定着のトナー像を加熱して溶融させることにより記録紙上に定着させる工程を順次経て複写が行われている。
【０００３】
従来、記録紙上に転写された未定着のトナー像は、一般的には、熱定着方式により定着されている。この熱定着方式によれば、円筒状芯金の中空部に回転軸に沿ってハロゲンランプ等のヒータを配置してその輻射熱によって円筒形芯金の内部から加熱するようにした定着ローラが用いられている。
【０００４】
図４は、従来の定着装置２１０の説明図である。図４に示されているように、定着ローラ２０１は、バネ２０３の押圧作用を受けた加圧ローラ２０２に接している。トナー２０６で形成されたトナー像を感光体から転写させた記録紙２０５は、トナー像が定着ローラ２０１に当接するように、定着ローラ２０１と加圧ローラ２０２との間に挿入される。記録紙２０５が定着ローラ２０１と加圧ローラ２０２の間を通過する間に、トナー像を形成するトナー２０６が、加熱溶融され、そして、記録紙２０５に圧着され、その結果、トナー像が記録紙２０５に定着される。
【０００５】
このような定着装置において、定着ローラの内面に黒色塗料を塗布し、２５０〜３００℃で１〜３時間焼付けて、定着ローラにおけるハロゲンランプからの輻射熱の吸収を効率良くさせることが提案されている（特許文献１を参照。）。
【０００６】
このような定着ローラの製造においては、アルミニウム又はアルミニウム合金で構成される中空円筒状の素管に軸受けや駆動の為のギヤを装着するジャーナルを、スェージング等の絞り加工によって得た後、チャック保持の６０°センタ基準面をチャックし、ＮＣ旋盤にて切削することにより、転写紙にトナーを密着させて搬送する離型層被覆部分の外径形状を得ている。それ故、芯金を薄肉のものとする場合、素管時点での偏肉が小さいことが重要になるが素管の外径とチャックセンタとの同軸度や真円度が得られていないと、外径切削後の偏肉が大きくなるという問題があった。
【０００７】
そして、薄肉芯金の製造において、ジャーナルの絞り加工での同軸度を得る手段としてスピニング加工を採用すること、及び、薄肉芯金の内面にリブを形成して薄肉芯金に剛性を持たせることが提案されている（特許文献１を参照。）。
【０００８】
このような方法により得た薄肉芯金を回転させながら、その内部に内面塗装用の長尺ノズルを挿入して、黒色塗料（おきつも＃８０００、三重油脂加工社製）を内面全域に塗布し、２５０℃〜３００℃の雰囲気で１〜３時間乾燥した後、スピニング加工において両端ジャーナルの絞り加工を行うと、絞りの段差部の位置に対応する内面塗膜にクラックが生じ、剥れが発生する、という問題があった。また、スピニング加工において両端ジャーナルの絞り加工を行った後、上記と同様に黒色塗料（おきつも＃８０００、三重油脂加工社製）の内面塗装を行い、そして、押し当て部材を薄肉芯金の外周面に押し当て、リブを形成すると、リブの位置に対応する内面塗膜にクラックが生じ、剥れが発生する、という問題があった。
【０００９】
したがって、薄肉芯金の場合には、ジャーナルの絞り加工やリブ形成の過程を経て芯金とした後に内面塗装を行うが、薄肉芯金の表面への接触や干渉によって、薄肉芯金の凹みや変形が発生するので、薄肉芯金の内面塗装時においては、肉厚の厚い両端のジャーナルを保持し、回転させながら、ローラ内部に内面塗装用の長尺ノズルを挿入し黒色塗料を塗布している。そして、薄肉芯金の表面をサンドブラストで粗面化して、薄肉芯金に接着可能なフッ素樹脂を主成分とするプライマーを塗布した後、１００〜１５０℃の雰囲気にて乾燥を行い、続いて、プライマー表面にフッ素樹脂塗料を塗装して、該フッ素樹脂の融点以上、好ましくは、３６０℃以上の雰囲気で２０〜４０分焼成させて、芯金表面に平滑なフッ素樹脂被膜を形成することとなるが、フッ素樹脂被膜の形成に要する焼成温度は、３６０℃〜４００℃であるので、前記薄肉芯金の内面塗装によって形成された黒色塗料の塗膜が熱による色落するという問題があった。
【００１０】
一方、フッ素樹脂被膜を薄肉芯金表面に形成した後に内面塗装を行う手順も取れるが、フッ素樹脂被膜の形成に要する焼成と、内面塗装に用いる黒色塗料の乾燥との２度の加熱を要するため工数がかかるという問題があった。また、黒色塗料（おきつも＃８０００、三重油脂加工社製）は、トルエン及びキシレンにて希釈した後、塗装に用いられるので、有機溶剤に伴う排気装置や脱臭装置が必要になるという問題があった。さらに、このようにして製造した定着ローラをレーザプリンタ、複写機、ＦＡＸ等の画像形成装置に装着した際に発生する環境影響物質であるベンゼン、スチレン等の有害物質の規制も年々厳しくなっているので、使用物質の面においても近年の環境への配慮から有機溶剤を用いない水性塗料が望まれている。
【特許文献１】特許第２５８０１３０号公報
【特許文献２】特開２００２−１２６８２４号公報
【発明の開示】
【発明が解決しようとする課題】
【００１１】
本発明は、かかる問題を解決することを目的としている。
【００１２】
即ち、本発明は、薄肉芯金の高剛性が確保できると共に立ち上り時間が大幅に短くなり、しかも、薄肉芯金の内周面に形成した黒色被膜にクラック及び剥れのない熱吸収性の良好な定着ローラ及びその製造方法、並びに、定着装置及びそれを有する画像形成装置を低コストで提供することを目的としている。
【課題を解決するための手段】
【００１３】
請求項１に記載された発明は、上記目的を達成するために、中空円筒状の薄肉芯金を有する定着ローラにおいて、中空円筒状の薄肉芯金が、その両端部に、絞り加工によって形成されたジャーナルを有すると共に、その外周面に、スピニングローラの押し当てによって軸方向に形成された補強リブを有し、しかも、該中空円筒状の薄肉芯金の内周面に、ポリアミドイミド及び／又はポリイミド、ポリフェニレンサルファイド、並びに、カーボンを含有する水性塗料で形成された黒色被膜を有することを特徴とする定着ローラである。
【００１４】
請求項２に記載された発明は、中空円筒状の薄肉芯金を有する定着ローラにおいて、該中空円筒状の薄肉芯金が、その外周面に、スピニングローラの押し当てによって軸方向に形成された補強リブを有すると共に、その内周面に、ポリアミドイミド及び／又はポリイミド、ポリフェニレンサルファイド、並びに、カーボンを含有する水性塗料で形成された黒色被膜を有することを特徴とする定着ローラである。
【００１５】
請求項３に記載された発明は、中空円筒状の薄肉芯金を有する定着ローラにおいて、該中空円筒状の薄肉芯金が、その両端部に、絞り加工によって形成されたジャーナルを有すると共に、その内周面に、ポリアミドイミド及び／又はポリイミド、ポリフェニレンサルファイド、並びに、カーボンを含有する水性塗料で形成された黒色被膜を有することを特徴とする定着ローラである。
【００１６】
請求項４に記載された発明は、請求項１又は２に記載された発明において、前記中空円筒状の薄肉芯金が、その軸方向中央部分に、その端部分の補強リブよりも配設密度を高くした補強リブを有していることを特徴とするものである。
【００１７】
請求項５に記載された発明は、請求項１〜４のいずれか１項に記載された発明において、前記水性塗料におけるポリアミドイミド及び／又はポリイミドの含有量が、３０〜５０重量％であり、ポリフェニレンサルファイドの含有量が、５〜２０重量％であり、そして、カーボンの含有量が、５〜４０重量％であることを特徴とするものである。
【００１８】
請求項６に記載された発明は、請求項１〜５のいずれか１項に記載された発明において、前記水性塗料が、ウィスカーを含有することを特徴とするものである。
【００１９】
請求項７に記載された発明は、請求項６に記載された発明において、前記水性塗料におけるウィスカーの含有量が、２５〜６０重量％であることを特徴とするものである。
【００２０】
請求項８に記載された発明は、請求項１〜７のいずれか１項に記載された発明において、前記薄肉芯金が、その外周表面にフッ素樹脂被膜を有することを特徴とするものである。
【００２１】
請求項９に記載された発明は、
（イ）ポリアミドイミド及び／又はポリイミド、ポリフェニレンサルファイド、並びに、カーボンからなる水性塗料を中空円筒状の素管内周面にノズルを用いて塗布して黒色被膜を形成する工程、
（ロ）前記中空円筒状の素管の両端部にスピニングローラを押し当てて絞り加工を施すことによりジャーナルを形成する工程、
（ハ）前記中空円筒状の素管外周面に、スピニングローラを押し当てて円周上の溝を軸方向に形成すると同時に、素管内周面に補強リブを軸方向に形成する工程、
（ニ）前記（ハ）工程で素管外周面に形成された円周上の溝を切削用バイトを用いて切削して該素管外周面を平坦に仕上げることにより薄肉芯金を形成する工程、切削することにより該素管外周面を平坦に仕上げる工程、
順次有することを特徴とするものである。
【００２２】
請求項１０に記載された発明は、請求項９に記載された発明において、前記（ニ）工程の次に、
（ホ）前記平坦に仕上げられた薄肉芯金の外周面にフッ素樹脂を塗布してフッ素樹脂被膜を形成する工程、
を有することを特徴とするものである。
【００２３】
請求項１１に記載された発明は、請求項９又は１０に記載された発明において、前記水性塗料が、ウィスカーを含有していることを特徴とするものである。
【００２４】
請求項１２に記載された発明は、定着ローラ、及び、該定着ローラに当接するように設けられた加圧ローラを少なくとも有する定着装置において、請求項１〜８のいずれか１項に記載の定着ローラを有することを特徴とする定着装置である。
【００２５】
請求項１３に記載された発明は、請求項１２に記載の画像形成装置を有することを特徴とする画像形成装置である。
【発明の効果】
【００２６】
請求項１、５に記載された発明によれば、中空円筒状の薄肉芯金が、その両端部に、絞り加工によって形成されたジャーナルを有すると共に、その外周面に、スピニングローラの押し当てによって軸方向に形成された補強リブを有し、しかも、該中空円筒状の薄肉芯金の内周面に、ポリアミドイミド及び／又はポリイミド、ポリフェニレンサルファイド、並びに、カーボンを含有する水性塗料で形成された黒色被膜を有しているので、薄肉芯金の高剛性が確保できると共に立ち上り時間が大幅に短くなり、しかも、薄肉芯金の内周面に形成した黒色被膜にクラック及び剥れのない熱吸収性の良好な定着ローラを低コストで提供することができる。そして、黒色被膜が水性塗料で形成されるので、排気装置や脱臭装置を備える必要がなく、また、薄肉芯金の外周表面に高温でフッ素樹脂被膜を設けても、該黒色被膜の色落ちがない。
【００２７】
請求項２に記載された発明によれば、中空円筒状の薄肉芯金が、その外周面に、スピニングローラの押し当てによって軸方向に形成された補強リブを有すると共に、その内周面に、ポリアミドイミド及び／又はポリイミド、ポリフェニレンサルファイド、並びに、カーボンを含有する水性塗料で形成された黒色被膜を有しているので、薄肉芯金の高剛性が確保できると共に立ち上り時間が大幅に短くなり、しかも、薄肉芯金の内周面に形成した黒色被膜にクラック及び剥れのない熱吸収性の良好な定着ローラを低コストで提供することができる。そして、黒色被膜が水性塗料で形成されるので、排気装置や脱臭装置を備える必要がなく、また、薄肉芯金の外周表面に高温でフッ素樹脂被膜を設けても、該黒色被膜の色落ちがない。
【００２８】
請求項３に記載された発明によれば、中空円筒状の薄肉芯金が、その両端部に、絞り加工によって形成されたジャーナルを有すると共に、その内周面に、ポリアミドイミド及び／又はポリイミド、ポリフェニレンサルファイド、並びに、カーボンを含有する水性塗料で形成された黒色被膜を有しているので、薄肉芯金の高剛性が確保できると共に立ち上り時間が大幅に短くなり、しかも、薄肉芯金の内周面に形成した黒色被膜にクラック及び剥れのない熱吸収性の良好な定着ローラを低コストで提供することができる。そして、黒色被膜が水性塗料で形成されるので、排気装置や脱臭装置を備える必要がなく、また、薄肉芯金の外周表面に高温でフッ素樹脂被膜を設けても、該黒色被膜の色落ちがない。
【００２９】
請求項４に記載された発明によれば、前記中空円筒状の薄肉芯金が、その軸方向中央部分に、その端部分の補強リブよりも配設密度を高くした補強リブを有しているので、少ない数の補強リブで高剛性を得ることができると共に、薄肉芯金の体積を小さくして熱源による昇温を高速化することができる。そして、薄肉芯金の外周表面に高温でフッ素樹脂被膜を設けても、黒色被膜が耐熱性の樹脂で形成されているので、黒色被膜の色落ちがない。
【００３０】
請求項６，７に記載された発明によれば、前記水性塗料はウィスカーを含有しているので、成膜性がよく、そのために成膜された黒色被膜が脱落することがない。
【００３１】
請求項８に記載された発明によれば、前記薄肉芯金は、その外周表面にフッ素樹脂被膜を有しているので、その離型性が良好となる。
【００３２】
請求項９に記載された発明によれば、
（イ）ポリアミドイミド及び／又はポリイミド、ポリフェニレンサルファイド、並びに、カーボンからなる水性塗料を中空円筒状の素管内周面にノズルを用いて塗布して黒色被膜を形成する工程、
（ロ）前記中空円筒状の素管の両端部にスピニングローラを押し当てて絞り加工を施すことによりジャーナルを形成する工程、
（ハ）前記中空円筒状の素管外周面にスピニングローラを押し当てて円周上の溝を軸方向に形成すると同時に、素管内周面に補強リブを軸方向に形成する工程、及び、
（ニ）前記（ハ）工程で素管外周面に形成された円周上の溝を切削用バイトを用いて切削することにより該素管外周面を平坦に仕上げる工程、
を順次有しているので、薄肉芯金の高剛性が確保できると共に立ち上り時間が大幅に短くなり、しかも、薄肉芯金の内面塗膜にクラック及び剥れのない熱吸収性の良好な定着ローラを低コストで製造することができる。そして、黒色被膜が水性塗料で形成されるので、排気装置や脱臭装置を備える必要がなく、また、薄肉芯金の外周表面に高温でフッ素樹脂被膜を設けても、該水性塗料で構成される被膜が色落ちすることがない。
【００３３】
請求項１０に記載された発明によれば、前記（ニ）工程の次に、（ホ）前記平坦に仕上げられた素管外周面にフッ素樹脂を塗布してフッ素樹脂被膜を形成する工程、を有しているので、離型性の良好な定着ローラを製造することができる。
【００３４】
請求項１１に記載された発明によれば、前記水性塗料がウィスカーを含有しているので、成膜性がよく、そのために成膜された黒色被膜が脱落することがない。
【００３５】
請求項１２に記載された発明によれば、定着ローラ、及び、該定着ローラに当接するように設けられた加圧ローラを少なくとも有する定着装置において、請求項１〜８のいずれか１項に記載の定着ローラを有しているので、立ち上り時間が大幅に短くなり、また、熱吸収性の良好な定着装置を低コストで提供することができる。
【００３６】
請求項１３に記載された発明によれば、請求項１２に記載の画像形成装置を有しているので、ムラのない均一な画像を形成することができる。
【発明を実施するための最良の形態】
【００３７】
図１は、本発明の一実施の形態を示す定着ローラの断面図である。図２は、本発明の一実施の形態を示す定着ローラの製造過程を示す説明図であって、（イ）は、中空円筒状の素管内周面に黒色被膜を形成する工程を示し、（ロ）は、ジャーナルを形成する工程を示し、（ハ）は、補強リブを形成する工程を示し、（ニ）は、切削用バイトを用いて素管外周面を平坦に仕上げる工程を示し、そして、（ホ）素管外周面にフッ素樹脂被膜を形成する工程を示す。図３は、本発明の画像形成装置の説明図である。
【００３８】
図１において、１０は、定着ローラである。定着ローラ１０は、中空円筒状の薄肉芯金３を有している。そして、前記中空円筒状の薄肉芯金３は、その両端部に、絞り加工によって形成されたジャーナル２、２を有すると共に、その外周面に、スピニングローラの押し当てによって軸方向に形成された補強リブ４を有し、しかも、該中空円筒状の薄肉芯金３の内周面に、ポリアミドイミド（以下、「ＰＡＩ」という。）及び／又はポリイミド（以下、「ＰＩ」という。）、ポリフェニレンサルファイド（以下、「ＰＰＳ」という。）、並びに、カーボンを含有する水性塗料で形成された黒色被膜６を有している。
【００３９】
このように、中空円筒状の薄肉芯金３が、その両端部に、絞り加工によって形成されたジャーナル２、２を有すると共に、その外周面に、スピニングローラの押し当てによって軸方向に形成された補強リブ４を有し、しかも、該中空円筒状の薄肉芯金３の内周面に、ＰＡＩ及び／又はＰＩ、ＰＰＳ、並びに、カーボンを含有する水性塗料で形成された黒色被膜６を有していると、薄肉芯金３をアルミニウム又はアルミニウム合金で構成しても、高剛性が確保できると共に立ち上り時間が大幅に短くなり、しかも、薄肉芯金３の内面塗膜にクラック及び剥れのない熱吸収性の良好な定着ローラを低コストで提供することができる。そして、黒色被膜６が水性塗料で形成されるので、排気装置や脱臭装置を備える必要がなく、また、薄肉芯金の外周表面に高温でフッ素樹脂被膜を設けても、該黒色被膜６の色落ちがない。
【００４０】
図１に示されている定着ローラ１０は、中空円筒状の薄肉芯金３が、その両端部に、絞り加工によって形成されたジャーナル２、２を有すると共に、その外周面に、スピニングローラの押し当てによって軸方向に形成された補強リブ４を有したものであるが、本発明においては、中空円筒状の薄肉芯金３が、その外周面に、スピニングローラの押し当てによって軸方向に形成された補強リブ４を有しただけのものでもよいし、また、中空円筒状の薄肉芯金３が、その両端部に、絞り加工によって形成されたジャーナル２、２だけを有
したものであってもかまわない。
【００４１】
このように、中空円筒状の薄肉芯金３が、その外周面に、スピニングローラの押し当てによって軸方向に形成された補強リブ４を有しただけのものであるか、又は、中空円筒状の薄肉芯金３が、その両端部に、絞り加工によって形成されたジャーナル２、２だけを有
したものであっても、前述した中空円筒状の薄肉芯金３が、その両端部に、絞り加工によって形成されたジャーナル２、２を有すると共に、その外周面に、スピニングローラの押し当てによって軸方向に形成された補強リブ４を有したものと同様に、薄肉芯金３をアルミニウム又はアルミニウム合金で構成しても、高剛性が確保できると共に立ち上り時間が大幅に短くなり、しかも、薄肉芯金３の内面塗膜にクラック及び剥れのない熱吸収性の良好な定着ローラを低コストで提供することができる。そして、黒色被膜６が水性塗料で形成されるので、排気装置や脱臭装置を備える必要がなく、また、薄肉芯金の外周表面に高温でフッ素樹脂被膜を設けても、該黒色被膜６の色落ちがない。
【００４２】
前記薄肉芯金３は、アルミニウム、アルミニウム合金材、鉄、ステンレス系等の素材で構成されるが、アルミニウム、及び、アルミニウム合金材は、熱伝導率が高いので、温度分布の均一性に優れるており、そのために、前記薄肉芯金３を構成する素材として好まし材料である。
【００４３】
前記ＰＰＳは、粉末状でも水性分散液であってもよい。前記水性塗料がＰＰＳを含有していると、塗膜の芯金素管との密着性、及び、耐熱性の向上に効果がある。前記ＰＰＳは、少なすぎると、密着性及び耐熱性が悪くなり、そして、多すぎると、成膜性が悪くなる。それ故、後述するように、前記水性塗料における前記ＰＰＳの含有量は、好ましくは、５〜２０重量％である。
【００４４】
前記カーボンは、遠赤外による効果を有し、且つ、熱源、例えば、ハロゲンランプからの熱吸収、熱伝導の向上に効果がある。前記カーボンは、好ましくは、黒顔料ミルベースであり、そして、その平均粒径は、好ましくは、２０μｍ以下である。
【００４５】
本発明においては、前記中空円筒状の薄肉芯金３は、その軸方向中央部分に、その端部分の補強リブ４ｂ，４ｂよりも配設密度を高くした補強リブ４ａ，４ａ，４ａ，４ａ，４ａを有している。このように、前記中空円筒状の薄肉芯金３が、その軸方向中央部分に、その端部分の補強リブ４ｂ，４ｂよりも配設密度を高くした補強リブ４ａ，４ａ，４ａ，４ａ，４ａを有していると、少ない数の補強リブ４で高剛性を得ることができると共に、薄肉芯金の体積を小さくして熱源（図示せず）による昇温を高速化することができる。そして、薄肉芯金３の外周表面に高温でフッ素樹脂被膜７を設けても、黒色被膜６が耐熱性の樹脂で形成されているので、黒色被膜６の色落ちがない。
【００４６】
前記水性塗料におけるＰＡＩ及び／又はＰＩの含有量は、好ましくは、３０〜５０重量％であり、ＰＰＳの含有量は、好ましくは、５〜２０重量％であり、そして、カーボンの含有量は、好ましくは、５〜４０重量％である。
【００４７】
前記水性塗料は、好ましくは、ウィスカーを含有している。このように、前記水性塗料がウィスカーを含有していると、成膜性がよく、そのために成膜された黒色被膜６が脱落することがない。前記水性塗料におけるウィスカーの含有量は、好ましくは、２５〜６０重量％である。
【００４８】
本発明におけるウィスカーは、好ましくは、平均粒径１〜２０μｍの耐熱性繊維状フィラーである。本発明におけるウィスカーは、成膜助剤として塗膜の脱落防止、立上り時間の短縮、及び、熱伝導性を向上する効果がある。ウィスカーが少ない場合には、塗膜が脱落し易くなるので好ましくなく、また、ウィスカーが多すぎる場合には、芯金との密着性が悪くなるので好ましくない。本発明におけるウィスカーは、例えば、シリコンカーバイド、グラファイト、 窒化シリコン、チタン酸カリウム、ホウ酸アルミニウム、酸化亜鉛、黒鉛、窒化アルミニウム、窒化ホウ素、窒化チタン等の化合物で構成されるウィスカーであるが、チタン酸カリウムで構成されるウィスカーは、本発明におけるウィスカーとして特に好ましい。
【００４９】
前記ＰＰＳ、カーボン、及び、ウィスカーの合計重量は、好ましくは、本発明の水性塗料中の固形分重量比率で７０〜５０重量％である。それらの固形分重量比率が７０重量％を超えると、黒色被膜６の耐熱性が悪くなり、そして、それらの固形分重量比率が５０重量％未満になると、黒色被膜６の柔軟性が悪くなる。
【００５０】
本発明においては、前記薄肉芯金３は、その外周表面にフッ素樹脂被膜７を有している。このように、前記薄肉芯金３が、その外周表面にフッ素樹脂被膜７を有していると、その離型性が良好となる。
【００５１】
図２に示すように、本発明の定着ローラ１０は、
（イ）ポリアミドイミド及び／又はポリイミド、ポリフェニレンサルファイド、並びに、カーボンからなる水性塗料を中空円筒状の素管９の内周面にノズル２１を用いて塗布して黒色被膜１６を形成する工程、
（ロ）前記中空円筒状の素管９の両端部にスピニングローラ２３を押し当てて絞り加工を施してジャーナル１２，１２を形成する工程、
（ハ）前記中空円筒状の素管９外周面にスピニングローラ２３を押し当てて円周上の溝１５を軸方向に形成すると同時に、素管９内周面に補強リブ１４を軸方向に形成する工程、及び、
（ニ）前記（ハ）工程で素管９外周面に形成された円周上の溝１５を切削用バイト２７を用いて切削して該素管外周面を平坦に仕上げることにより薄肉芯金１３を形成する工程、
を順次経て製造される。なお、図２（イ）において、１１は、薄肉芯金１３の本体部であり、そして、１２は、薄肉芯金１３のジャーナルである。図２（ロ）において、２２は、コレットチャックであり、２４は、面取りバイトであり、２５は、面取りくずである。図２（ハ）において、２６はチャックである。図２（ニ）において、２８は、切削くずである。
【００５２】
このように、（イ）、（ロ）、（ハ）、及び、（ニ）の工程を順次経て定着ローラ１０を製造すると、薄肉芯金３をアルミニウム又はアルミニウム合金で構成しても、高剛性が確保できると共に立ち上り時間が大幅に短くなり、しかも、薄肉芯金３の内面塗膜にクラック及び剥れのない熱吸収性の良好な定着ローラ１０を低コストで製造することができる。そして、黒色被膜６が水性塗料で形成されるので、排気装置や脱臭装置を備える必要がなく、また、薄肉芯金３の外周表面に高温でフッ素樹脂被膜７を設けても、該黒色被膜６の色落ちがない。
【００５３】
本発明においては、前記（ニ）工程の次に、（ホ）前記平坦に仕上げられた薄肉芯金１３の外周面にフッ素樹脂を塗布してフッ素樹脂被膜７を形成する工程、を有している。図２（ホ）において、２９は、粉体状のフッ素樹脂塗料３１を噴霧塗布するノズル２９である。このように、前記（ニ）工程の次に、（ホ）前記平坦に仕上げられた素管９外周面に粉体状のフッ素樹脂塗料３１を塗布してフッ素樹脂被膜７を形成する工程、を有していると、離型性の良好な定着ローラを製造することができる。
【００５４】
前記（イ）工程において用いられる水性塗料は、好ましくは、ウィスカーを含有している。このように、前記水性塗料がウィスカーを含有していると、成膜性がよく、そのために成膜された黒色被膜が脱落することがない。
【００５５】
そして、前記（イ）工程において用いられる水性塗料は、好ましくは、１）カーボンミルベースに該カーボンミルベースと同重量の純水を加えて、これらを攪拌機にて混合・攪拌してカーボン組成物とし、２）ウィスカーとＰＰＳと該ウィスカー及び該ＰＰＳの合計重量の３倍重量の純水とを加えて、これらを攪拌機を用いて混合・攪拌して樹脂組成物とし、そして、３）前記１）で得たカーボン組成物に前記２）で得た樹脂組成物を加えて、これらを攪拌機を用いて混合・攪拌し、更に、これらの樹脂組成物にＰＡＩ及び／またはＰＩからなる水性分散液を加えて、これらを攪拌機を用いて混合・攪拌した後、これらの樹脂組成物に純水を加えて粘度調整することにより得られる。
【００５６】
前記（ニ）工程においては、平坦化した薄肉芯金３の外表面をサンドブラストで粗面化した後、該薄肉芯金３の外表面にプライマーを塗布して１００〜１５０℃の雰囲気にて乾燥し、続いて、該プライマーの表面に粉体のフッ素樹脂塗料を塗装して、フッ素樹脂の融点以上、好ましくは、３６０℃以上の雰囲気で２０〜４０分焼成させることによりフッ素樹脂被膜７を形成する。このようにして得たフッ素樹脂被膜７は、表面が荒れているので、転写紙上に形成されたトナーを良好に定着できず品質の良い画質を得ることができない。それ故、フッ素樹脂被膜７をは、好ましくは、平滑に仕上げされる。
【００５７】
フッ素樹脂塗料としては、パーフルオロアルコキシ樹脂（以下、「ＰＦＡ」という。）、テトラフルオロエチレン樹脂（以下、「ＰＴＦＥ」という。）が一般に用いられるが、ＰＦＡであれば形態を粉体として塗装が可能であるので、塗装−回収によってフッ素樹脂塗料を再利用することができる。
【００５８】
図３に示されているように、本発明の定着装置１１０は、定着ローラ１０、及び、該定着ローラ１０に当接するように設けられた加圧ローラ１１２を少なくとも有している。そして、本発明の定着装置１１０は、請求項１〜６のいずれか１項に記載の定着ローラ１０を有している。このように、本発明の定着装置１１０が請求項１〜６のいずれか１項に記載の定着ローラ１０を有していると、立ち上り時間が大幅に短くなり、また、熱吸収性の良好な定着装置を低コストで提供することができる。
【００５９】
図３に示されているように、本発明の画像形成装置１００は、請求項１０に記載の定着装置１１０を有している。このように、本発明の画像形成装置１００が請求項１０に記載の定着装置を有していると、ムラのない均一な画像を形成することができる。
【００６０】
図３に示されているように、本発明の画像形成装置１００は、静電潜像が形成される感光体ドラム１０１、感光体ドラム１０１に接触して帯電処理を行う帯電ローラ１０２、レーザビーム等の露光手段１０３、感光体ドラム１０１の静電潜像にトナーを付着させる現像ローラ１０４、帯電ローラ１０２にＤＣ電圧を印加するためのパワーパック１０５、感光体ドラム１０１上のトナー像を記録紙１０７に転写処理する転写ローラ１０６、転写処理後の感光体ドラム１０１をクリーニングするためのクリーニング装置１０８、感光体ドラム１０１の表面電位を測定する表面電位計１０９、並びに、定着ローラ１０及び加圧ローラ１１２からなるローラ方式の熱定着装置１１０によって構成されている。
【００６１】
この電子写真方式を用いる画像形成装置１００は、回転する感光体ドラム１０１の感光体層を帯電ローラ１０２を用いて一様に帯電させた後にレーザビーム等の露光手段１０３で露光して静電潜像を形成し、この静電潜像をトナーによって現像することによりトナー像とし、このトナー像を記録紙１０７上に転写し、そして、この記録紙１０７を定着ローラ１０及び加圧ローラ１１２からなるローラ方式の熱定着装置１１０に通過させてトナー像を熱定着するように構成されている。
【００６２】
このような画像形成装置１００の熱定着装置においては、アルミニウム等の金属の中空円筒体からなる薄肉芯金の外周面にトナーの粘着を防止するために被覆された四フッ化エチレン樹脂（ＰＴＦＥ）、四フッ化エチレン・パーフロロアルキルビニルエーテル共重合体樹脂（ＰＦＡ）、四フッ化エチレン・六フッ化プロピレン共重合体樹脂（ＦＥＰ）等のフッ素樹脂からなる離型層を設けた定着ローラ１０が使用されているが、この加熱定着ローラ１０は、薄肉芯金の中空部に回転中心線に沿ってハロゲンランプ等のヒータを配置し、その輻射熱によって定着ローラ１０を内側から加熱するようになっており、そして、定着ローラ１０と加圧ローラ１１２との間に記録紙１０７を通過させることにより、記録紙１０７の上に付着しているトナーを定着ローラ１０の熱により軟化させつつ加圧して記録紙上に定着させるようになっている。
【００６３】
（実施例１）
黒顔料ミルベース（顔料固形分３４．６重量％、顔料平均粒径２０μ以下）１２．５重量％に、該黒顔料ミルベースと同重量の純水を加え、これらを攪拌機Ｉ（ヤマト科学社製
、ＬＲ５００Ｂ）を用いて、３００ｒｐｍで３０分間混合・攪拌することにより混合物（一）を得た。そして、チタン酸カリウムウィスカー（平均粒径１−２０μｍ）（以下、「ＴＷ」という。）７．７重量％、ＰＰＳ（平均粒径７μｍ）２．１重量％、及び、ＴＷとＰＰＳの合計重量の３倍重量の純水を、攪拌機ＩＩ（特殊機化工業社製、ＴＫホモミキサーＭＡＲＫＩＩ）を用いて、６０００ｒｐｍで１０分間混合・攪拌することにより、混合物（２）を得た。この混合物（二）を前記混合物（一）に加え、攪拌機Ｉを用いて、５００ｒｐｍで３０分間混合・攪拌することにより、混合物（三）を得た。次に、この混合物（三）に、ＰＡＩ水性分散液（固形分２６重量％）２９．３重量％を加えて、これらを攪拌機Ｉを用い５００ｒｐｍで３０分間混合・攪拌することにより、混合物（四）とし、この混合物（４）をイワタカップ（アネスト岩田株式会社製）で粘度１０〜３０秒となるように純水を加えて粘度調整することにより、水性塗料を得た。この水性塗料は、純水４８．４重量％を含有していた。
【００６４】
（イ）このようにして得た水性塗料を容積１０リットルの加圧式塗料タンク(明治機械製作所社製、ＰＡ−３０Ｓ)に投入し、この加圧式塗料タンクにパイプを通じてつながれたノズル（ビンクス社製、塗装ノズル９５ＡＲ）を用いて、Ａ３０００系アルミニウム合金材で構成される外径４０ｍｍ、長さ３８０ｍｍ、厚さ１．２ｍｍの中空円筒状の素管の内周面に塗装し焼き付けして、２０μｍ厚の黒色被膜を形成し［図２（イ）を参照。］、
（ロ）この黒色被膜を形成した中空円筒状の素管を１５０℃に設定した炉で１５分間乾燥し、取り出して冷却した後、両端加工機のコレットチャックに装着し、次に、スピニングローラを両端部から中央に掛け外周部に押し当てて、外径４０ｍｍから３０．５ｍｍに達するまで数回に分けて絞り加工を施した後、面取りバイトを用いて、該中空円筒状の素管の両開口部の先端に面取り加工を施すことにより、ジャーナルを形成し［図２（ロ）を参照。］、
（ハ）前記中空円筒状の素管の両端に形成されたジャーナルの面取り部を基準にＣＮＣ旋盤へチャックした後、該中空円筒状の素管の外周面スピニングローラを外周面より押し当て中央部分に５箇所、両端部分にそれぞれ２箇所の合計９箇所の円周上の溝を軸方向に形成すると同時に、該中空円筒状の素管の内周面に補強リブを軸方向に形成し［図２（ハ）を参照。］、
（ニ）前記中空円筒状の素管の内周面に補強リブを形成した際に形成され前記中空円筒状の素管外周面に形成された円周上の溝を切削用バイトを用いて切削することにより該中空円筒状の素管の外周面を平坦に仕上げて該中空円筒状の素管の外径を３８．４ｍｍとした後、同様にして、該中空円筒状の素管のジャーナルの外径を３０ｍｍとすることにより、薄肉芯金を形成し［図２（ニ）を参照。］、そして、
（ホ）前記平坦に仕上げられた薄肉芯金の外周面をサンドブラスト装置（不二製作所社製、ニューマブラスターＳＧ−４ＧＴＪ）で表面粗さ十点平均粗さでＲｚｊｉｓ１０μｍに荒し、薄肉芯金の外周面をプライマー（三井・デュポンフロロケミカル社製 ＰＲ９１０ＢＫ)２ｇを塗布、乾燥した後、薄肉芯金の外周面にフッ素樹脂粉末（三井・デュポンフロロケミカル社製、ＭＰ１０２) ２ｇを静電塗装ガンにて膜厚２０μｍとなるように付着させ、３８０℃に設定した炉で３０分間焼成し冷却することによりフッ素樹脂被膜を形成し、続いて、このフッ素樹脂被膜を形成した薄肉芯金を２０００ｒｐｍで回転させて、該フッ素樹脂被膜表面をサンドペーパ＃６００を押し当て粗研磨を行い、そして、サンドペーパ＃１０００を押し当て表面粗さ十点平均粗さでＲｚｊｉｓ２μｍ以下となるまで仕上げ研磨を行って定着ローラを得た［図２（ホ）を参照。］。
【００６５】
（実施例２）
黒顔料ミルベースを３．７重量％、ＴＷ７．２重量％、ＰＰＳ０．９重量％、ＰＡＩ水性分散液３１．２重量％、及び、純水５７．０重量％を含有する水性塗料とした以外は、実施例１と同様にして定着ローラを得た。
【００６６】
（実施例３）
黒顔料ミルベースを３．１重量％、ＴＷ６．２重量％、ＰＰＳ０．８重量％、ＰＡＩ水性分散液３４．０重量％、及び、純水５５．９重量％を含有する水性塗料とした以外は、実施例１と同様にして定着ローラを得た。
【００６７】
（比較例１）
市販溶剤系塗料を用いた以外は、実施例１と同様にして定着ローラを得た。
【００６８】
（比較例２）
中空円筒状の素管内周面に水性塗料を塗装しない以外は、実施例１と同様にして定着ローラを得た。
【００６９】
以上、実施例１〜３及び比較例１〜２で得た定着ローラについて、（１）薄肉芯金の内表面における黒色被膜の状態、（２）薄肉芯金のジャーナル絞り部の内表面における黒色被膜の状態、（３）黒色被膜濃度、（４）耐熱性、（５）立上がり時間（秒）、及び、（６）ハロゲンランプの封止部の表面温度（℃）、をそれぞれ測定した。
【００７０】
前記（１）については、定着ローラを切断して、その内表面の黒色被膜の状態を目視で調べて塗装ムラのないものを良好とし、そして、前記（２）については、定着ローラを切断して、そのジャーナルの絞り部分の剥がれの有無を目視にて観察した。
【００７１】
前記（３）については、上記（１）で用いた定着ローラの切断片の濃度を、Ｍａｃｂｅｔｈ濃度計ＲＤ９１８にて測定した。
【００７２】
前記（４）については、前記（１）で用いた定着ローラ切断片を４００℃に設定した炉に３０分間放置し取り出した後、被膜の剥れの有無を目視にて確認した。
【００７３】
前記（５）については、定着ローラをコピー機(リコー社製 Ｉｍａｇｉｏ  Ｎｅｏ４５０)に装着し、立上り時間（２５℃→１８５℃）を測定した。
【００７４】
前記（６）については、定着ローラをコピー機(リコー社製 Ｉｍａｇｉｏ  Ｎｅｏ４５０)に装着し、連続３００枚通紙時のハロゲンランプの封止部の表面温度を測定した。
【００７５】
測定結果は、次の表１に示される。
【００７６】
【表１】
2007025265.tif 000003
【００７７】
次に、実施例１及び比較例１で得た定着ローラについて、環境物質の検出を行った。この環境物質の検出に当たっては、定着ローラを２００℃にて２時間加熱して、発生したアウトガスを吸着管に捕集濃縮した後、その捕集成分からベンゼンについてガスクロマトグラフ質量分析装置（ＧＣ−ＭＳ）にて発生量を分析した。
【００７８】
測定結果は、次の表２に示される。
【００７９】
【表２】
2007025265.tif 000004
【００８０】
前記表１により、実施例１〜３で得た定着ローラについては、薄肉芯金内表面の黒色被膜の状態塗が良好であり、ジャーナルの絞り部分の剥がれがなく、黒色被膜がフッ素樹脂被膜の形成に必要な３６０〜４００℃の温度においても充分耐えうる耐熱性を有し、コピー機に装着した際のハロゲンランプの熱吸収も有り、そして、立上り時間も良好であることがわかる。また、表２により、ベンゼンの発生量は、比較例１よりも実施例１の方が少ないことがわかる。（０．２×１０-2μｇ／ｈは測定限界値）
【図面の簡単な説明】
【００８１】
【図１】本発明の一実施の形態を示す定着ローラの断面図である。
【図２】本発明の一実施の形態を示す定着ローラの製造過程を示す説明図であって、（イ）は、中空円筒状の素管内周面に黒色被膜を形成する工程を示し、（ロ）は、ジャーナルを形成する工程を示し、（ハ）は、補強リブを形成する工程を示し、（ニ）は、切削用バイトを用いて素管外周面を平坦に仕上げる工程を示し、そして、（ホ）素管外周面にフッ素樹脂被膜を形成する工程を示す。本発明の一実施の形態を示す弾性定着ローラの横断面図である。
【図３】本発明の画像形成装置の説明図である。
【図４】従来の定着装置の説明図である。
【符号の説明】
【００８２】
１，１１  本体部
２，１２  ジャーナル
３，１３  薄肉芯金
４，１４  補強リブ
４ａ  中央部分の補強リブ
４ｂ  端部部分の補強リブ
６，１６  黒色被膜
７  フッ素樹脂被膜
９  中空円筒状の素管
１０  定着ローラ
１５  円周上の溝
２１  ノズル
２３  スピニングローラ
２４  面取りバイト
２５  面取りくず
２６  チャック
２７  切削用バイト
２８  切削くず
３１  フッ素樹脂塗料
【図１】
2007025265.tif 000005
【図２】
2007025265.tif 000006
【図３】
2007025265.tif 000007
【図４】
2007025265.tif 000008